(57)【要約】【課題】連続鋳造鋳片や厚鋼板の中心偏析を、広い領域にわたり迅速かつ定量的に評価することができる中心偏析評価方法およびＨＩＣ性評価方法を提供することを目的とする。【解決手段】連続鋳造鋳片または厚鋼板を、溶存酸素濃度を６〜１０ｍｇ／Ｌ含む水溶液に浸漬させ、該水溶液中に溶出した前記連続鋳造鋳片または前記厚鋼板の構成元素の濃度を定量し、定量した濃度に基づいて中心偏析を評価することを特徴とする中心偏析評価方法。【選択図】図４
2018159547.tif 000002
【特許請求の範囲】
【請求項１】
連続鋳造鋳片または厚鋼板を、溶存酸素濃度を６〜１０ｍｇ／Ｌ含む水溶液に浸漬させ、該水溶液中に溶出した前記連続鋳造鋳片または前記厚鋼板の構成元素の濃度を定量し、定量した濃度に基づいて中心偏析を評価することを特徴とする中心偏析評価方法。
【請求項２】
前記水溶液中に溶出した前記連続鋳造鋳片または厚鋼板の構成元素は、Ｆｅ、Ｍｎ、Ｃｒ、Ｃａ、Ｓ、Ｐ、ＮｂおよびＴｉのうちいずれか一つ以上であることを特徴とする請求項１に記載の中心偏析評価方法。
【請求項３】
前記水溶液は、鉄の錯生成剤または支持電解質のうち少なくとも一つ以上を含むことを特徴とする請求項１または２に記載の中心偏析評価方法。
【請求項４】
前記錯生成剤の濃度は０．００１〜１ｍｏｌ／Ｌであることを特徴とする請求項３に記載の中心偏析評価方法。
【請求項５】
前記支持電解質の濃度は０．００１〜０．５ｍｏｌ／Ｌであることを特徴とする請求項３に記載の中心偏析評価方法。
【請求項６】
請求項１〜５のいずれかに記載の中心偏析評価方法により定量される前記構成元素の濃度に基づいて、鋼材のＨＩＣ性を評価することを特徴とするＨＩＣ性評価方法。
【請求項７】
請求項１〜５のいずれかに記載の中心偏析評価方法により得られる結果に基づいて、鋼材の向け先を決定する工程を含むことを特徴とする鋼材の製造方法。
【請求項８】
請求項６に記載のＨＩＣ性評価方法により得られる結果に基づいて、不良であると評価される鋼材を除く工程を含むことを特徴とする耐ＨＩＣ性に優れた鋼材の製造方法。
【発明の詳細な説明】
【技術分野】
【０００１】
本発明は、鋼の連続鋳造鋳片や厚鋼板の内部品質を評価する中心偏析評価方法およびＨＩＣ性評価方法に関するものである。
【背景技術】
【０００２】
鋼の連続鋳造鋳片（以降、単に「鋳片」ともいう）やそれらを素材とする厚鋼板（厚板。本発明において単に鋼材と表記することもある。）の分野においては、連続鋳造時に形成される鋳片中心部の偏析が、製品の品質、とくに機械的特性に大きく影響することが知られている。そこで、この中心偏析を軽減するために、数多くの技術開発が行われてきている。また、厚鋼板では強度により用途が異なるため、各用途ごとに機械特性の評価基準を満足する鋼材を、適切に振り分けて出荷できる技術の確立が求められている。
【０００３】
中心偏析を評価する方法については、幾つかの方法が知られている。例えば、鋳片や厚鋼板を厚さ方向に順次スライスしていき、そのスライスして採取した切粉の成分を分析し、厚さ方向の濃度分布を得る方法（スライス法）がある。これとは別に、鋳片の縦断面からマクロプリントを採取して中心偏析領域を特定し、この中心偏析領域上の多数の分析点から、ドリルで切粉サンプルを採取し、この切粉を分析する方法（ドリル法）がある。
【０００４】
また、特許文献１には、Ｃ断面の中心偏析部を電子線マイクロアナライザー（ＥＰＭＡ）や走査電子顕微鏡（ＳＥＭ）に搭載されたエネルギー分散型特性Ｘ線分光（ＥＤＸ）装置を用いて、指標元素となるＮｂ、Ｍｎ、Ｃ等の濃度マッピングを取得し、特定の濃度以上に偏析している領域の面積率から中心偏析を評価する手法が開示されている。
【先行技術文献】
【特許文献】
【０００５】
【特許文献１】特開２００９−２３６８４２号公報
【発明の概要】
【発明が解決しようとする課題】
【０００６】
一般に、連続鋳造鋳片の中心偏析は、鋳造方向に垂直な断面（Ｃ断面）全体についてみると、厚さ方向および幅方向で決して均一とはいえない。そのため、鋳片や厚鋼板の偏析を正確に調べるためには全幅方向にできるだけ広範囲に評価することが必要とされる。
【０００７】
この点を考慮すると、特許文献１に記載の方法は、スライス法やドリル法と比べて中心偏析の局所的な分布と偏析濃度の評価については優れているものの、より広い領域を対象とすればそれだけ測定時間は長くなる。また、試料調製をするにあたっても、被検面を鏡面研磨仕上げにする必要があるため、極めて煩雑である。
【０００８】
また、スライス法は、試料調整および分析に時間がかかるため、鋳片や厚鋼板等の中心偏析評価をＣ断面全体にわたって行うことは困難である。そのため、従来は、限られた一部の領域の評価にしか用いることができない。
【０００９】
また、ドリル法は、スライス法に比較して、迅速性には優れるが、切粉の採取領域がスライス法に比較し、さらに狭くなるため、分析結果が局所的であり全体的な評価ができないという問題がある。
【００１０】
以上のように、連続鋳造鋳片や厚鋼板の中心偏析を評価するには広い領域を測定する必要があり、この広い領域を迅速かつ定量的に評価する方法は存在しない。
【００１１】
そこで本発明は、上記実情に鑑み、連続鋳造鋳片や厚鋼板の中心偏析を、広い領域にわたり迅速かつ定量的に評価することができる中心偏析評価方法およびＨＩＣ性評価方法を提供することを目的とする。
【課題を解決するための手段】
【００１２】
本発明者らは、広い領域における中心偏析を迅速に定量評価する方法について、鋭意検討を重ねた。その結果、鋳片や厚鋼板の中心偏析部の構成元素の腐食挙動に着目し、構成元素の腐食量を指標とすることで、中心偏析部における偏析の程度を定量評価できることを見出し、さらに検討を加えて本発明を完成させた。
【００１３】
本発明の要旨は、以下のとおりである。
［１］連続鋳造鋳片または厚鋼板を、溶存酸素濃度を６〜１０ｍｇ／Ｌ含む水溶液に浸漬させ、該水溶液中に溶出した前記連続鋳造鋳片または前記厚鋼板の構成元素の濃度を定量し、定量した濃度に基づいて中心偏析を評価することを特徴とする中心偏析評価方法。
［２］前記水溶液中に溶出した前記連続鋳造鋳片または厚鋼板の構成元素は、Ｆｅ、Ｍｎ、Ｃｒ、Ｃａ、Ｓ、Ｐ、ＮｂおよびＴｉのうちいずれか一つ以上であることを特徴とする［１］に記載の中心偏析評価方法。
［３］前記水溶液は、鉄の錯生成剤または支持電解質のうち少なくとも一つ以上を含むことを特徴とする［１］または［２］に記載の中心偏析評価方法。
［４］前記錯生成剤の濃度は０．００１〜１ｍｏｌ／Ｌであることを特徴とする［３］に記載の中心偏析評価方法。
［５］前記支持電解質の濃度は０．００１〜０．５ｍｏｌ／Ｌであることを特徴とする［３］に記載の中心偏析評価方法。
［６］［１］〜［５］のいずれかに記載の中心偏析評価方法により定量される前記構成元素の濃度に基づいて、鋼材のＨＩＣ性を評価することを特徴とするＨＩＣ性評価方法。
［７］［１］〜［５］のいずれかに記載の中心偏析評価方法により得られる結果に基づいて、鋼材の向け先を決定する工程を含むことを特徴とする鋼材の製造方法。
［８］［６］に記載のＨＩＣ性評価方法により得られる結果に基づいて、不良であると評価される鋼材を除く工程を含むことを特徴とする耐ＨＩＣ性に優れた鋼材の製造方法。
【発明の効果】
【００１４】
本発明によれば、連続鋳造鋳片や厚鋼板の中心偏析を、広い領域にわたり迅速かつ定量的に評価できるので、連続鋳造鋳片や厚鋼板の品質向上に大いに寄与する。また、本発明の中心偏析評価方法に基づいて、ＨＩＣ性についても評価することができる。
【図面の簡単な説明】
【００１５】
【図１】図１は、厚鋼板から各試験片（中心偏析測定用試験片、ＥＰＭＡ用試験片およびＨＩＣ試験用試験片）を採取する際の採取位置を説明する図である。
【図２】図２は、中心偏析測定用試験片を水溶液に浸漬させる様子を示す模式図である。
【図３】図３は、Ｆｅ腐食量およびＨＩＣ試験結果との相関性を水溶液の水準別に示す図である。
【図４】図４は、Ｆｅ腐食量、ＥＰＭＡ法で求めたＭｎ偏析部の面積（ｍｍ２）およびＨＩＣ試験結果との相関性を水溶液の水準別に示す図である。
【発明を実施するための形態】
【００１６】
鉄は、ｐＨが中性域の水に曝されると、水中の溶存酸素（以下、単にＤＯと称することもある。）を消費しながら、以下に示すような酸化還元反応を同時に起こすことで、腐食が進行していく。
（アノード反応）Ｆｅ→Ｆｅ２＋＋２ｅ−・・・（１）
（カソード反応）１／２Ｏ２＋Ｈ２Ｏ＋２ｅ−→２ＯＨ−・・・（２）
なお、この腐食反応は、水に曝された鉄の表面全体で、アノードサイトとカソードサイトの位置を固定することなく、連続的に交換しながら進行するため、全面が徐々に腐食していくことになる。しかしながら、実際の材料における腐食では、地鉄の状態によって電気化学的な活性点が生じ、アノードサイトとカソードサイトが固定され、特定の位置で腐食反応が促進される場合がある。たとえば、析出物や粒界近傍の金属組織の違いが原因で起こる粒界腐食や、異種金属が接触してガルバニック電池が構成されることにより起こる異種金属接触腐食等といった、種々の腐食現象があげられる。
【００１７】
本発明者らは、連続鋳造鋳片や厚鋼板の中心偏析部において、鋼材に含まれる構成元素の偏析、すなわち濃度差が生じていることに着目し、中心偏析部周辺で腐食反応が促進されている可能性について調査した。具体的には、中心偏析度合い（中心偏析の程度）の異なる複数の厚鋼板の板幅方向の中心位置中心において、偏析部を含むサイズ８０ｍｍ×８０ｍｍ×１８ｍｍ厚の試験片を２０ヶ所採取し、Ｃ断面を研磨した後、溶存酸素濃度８ｍｇ／Ｌの水溶液中に３〜１０分間浸漬し、当該水溶液への鉄の溶出量をＩＣＰ発光分光法によって定量した。これとは別に、試料採取位置の近傍で、ドリル法によって、中心偏析の程度を評価した。
【００１８】
その結果、中心偏析度合いの高い鋼材ほど、浸漬させた水溶液への鉄溶出量が多く、鉄溶出量は中心偏析度合いと正比例の関係があることがわかった。これは、中心偏析部に鉄以外の合金元素が濃化することにより、中心偏析部が周辺の鉄母材と比較して電気化学的により貴となることでカソードサイトとして機能し、周囲の鉄がアノードサイトとなって、腐食反応を促進するためであると考えられる。
【００１９】
これらの結果から、中心偏析度合いと腐食反応（鉄溶出量）との間に相関性があることから、腐食反応と相関関係がある溶存酸素濃度と中心偏析にも相関性があると考えた。そして、溶存酸素濃度と鉄溶出量との関係について検討した結果、溶存酸素を含有する水溶液への鋼材の構成元素の溶出量から、中心偏析の程度を評価できることが明らかになった。
【００２０】
本発明では、連続鋳造鋳片または厚鋼板を、溶存酸素濃度を６〜１０ｍｇ／Ｌ含む水溶液に浸漬させ、該水溶液中に溶出した前記連続鋳造鋳片または前記厚鋼板の構成元素の濃度を定量し、定量した濃度に基づいて中心偏析を評価することを特徴とする。
【００２１】
溶存酸素濃度は、腐食反応を円滑に進行させるために、６〜１０ｍｇ／Ｌとする。溶存酸素濃度が６ｍｇ／Ｌ未満では、腐食反応が不十分で中心偏析の評価ができない。また、溶存酸素濃度が高いほど、連続鋳造鋳片または厚鋼板との反応性は高くなる。しかしながら、常温常圧の純水において、１０ｍｇ／Ｌ超の溶存酸素濃度を保持することは困難である。したがって、上限は１０ｍｇ／Ｌとする。より好適な範囲は、８〜９ｍｇ／Ｌである。
【００２２】
なお、鋼材を浸漬させる溶存酸素を含んだ水溶液は、溶出してきた微量の鉄や構成元素を測定することから、汚染が少ない純水を使用することが望ましい。また、常温・常圧環境下で生成した純水を基礎にした水溶液であれば問題ないが、水溶液に予め空気を曝気するなどして、常温常圧環境での飽和溶存酸素濃度としておくことが望ましい。
【００２３】
また、中心偏析を評価する連続鋳造鋳片または厚鋼板は、圧延方向に垂直な断面（Ｃ断面）を用いる等、ガス溶断等で切断して評価面に中心偏析部を露出させればよい。切断面の汚れや切削傷を除去することを目的として、中心偏析部を含む評価面（例えばＣ断面）を、フライス盤等を用いて研磨してもよい。また、評価面以外は腐食しないよう、ビニルテープ等でシールすればよい。
【００２４】
水溶液中に溶出した連続鋳造鋳片または厚鋼板の構成元素の濃度を定量する方法については、特に限定されない。例えば、原子吸光法やＩＣＰ発光分光分析法を用い、ＪＩＳ  Ｋ０１０２等に準拠して実施することができる。
【００２５】
ここで、指標とする、水溶液中に溶出した連続鋳造鋳片または厚鋼板の構成元素としては、製品品質に関わるＦｅ、Ｍｎ、Ｃｒ、Ｃａ、Ｓ、Ｐ、ＮｂおよびＴｉのうちいずれか１つ以上であることが好ましい。より好ましくは、ＦｅまたはＭｎである。
【００２６】
本発明では、溶存酸素を含む水溶液が、鉄の錯生成剤または支持電解質のうち少なくとも一つ以上を含むことが好ましい。
【００２７】
中性域の水には鉄は保持されない。このため、溶出した鉄を構成元素として定量する場合、水溶液中に鉄を保持するために、溶存酸素を含む水溶液中に鉄の錯生成剤を含むことが好ましい。鉄の錯生成剤の濃度は、０．００１〜１ｍｏｌ／Ｌであることが好ましい。鉄の錯生成剤の濃度が０．００１ｍｏｌ／Ｌ未満では、沈殿物や腐食生成物が多量に生成してしまう。鉄の錯生成剤の濃度が１ｍｏｌ／Ｌより多いと、鉄の溶解を過度に促進し、中心偏析の評価ができなくなる。より好適な範囲は、０．０１〜０．１ｍｏｌ／Ｌである。また、鉄の錯生成剤としては、水溶液のｐＨを大きく変えることなく鉄を捕捉し、沈殿の生成を抑えることが可能な試薬であれば制約はない。例えば、しゅう酸やエチレンジアミン四酢酸（ＥＤＴＡ）、トリエタノールアミン（ＴＥＡ）等が好適である。
【００２８】
さらに、腐食反応には導電率も大きく影響することから、腐食反応を進行させるために、溶存酸素を含む水溶液中に支持電解質を含むことが好ましい。支持電解質の濃度は、０．００１〜０．５ｍｏｌ／Ｌであることが好ましい。支持電解質の濃度が０．００１ｍｏｌ／Ｌ未満では、構成元素の溶解量が小さく、中心偏析の評価が正しくできない。０．５ｍｏｌ／Ｌより多いと、溶存酸素濃度が低下するので腐食反応が生じなくなり、中心偏析の評価ができない。より好適な範囲は、０．０５〜０．２ｍｏｌ／Ｌである。また、支持電解質としては特に制限はなく、例えば、塩化ナトリウムや硫酸ナトリウムが好適である。
【００２９】
以上より、本発明によれば、溶存酸素を含有する水溶液への鋼材の構成元素の溶出量から、中心偏析の程度を評価できる。本発明によれば、鋼材の構成元素の溶出量を定量することで中心偏析の程度を評価できるので、迅速に評価することができる。また、観察対象エリアを多点分析しなければならず時間を要するＥＰＭＡ等に比べて、本発明であれば迅速に評価できる。したがって、広い領域にわたって評価することが可能である。
【００３０】
また、中心偏析度合いが高いほど、製品の品質に大きく影響し、製品品質が劣ることから、中心偏析度合いの高い鋼材ほど、浸漬させた水溶液への鉄溶出量が多い。すなわち、鉄溶出量は中心偏析度合いと正比例の関係があるため、鋼材の製品品質指標の一つであるＨＩＣ性についても、中心偏析度合いとの相関性がある。したがって、本発明の中心偏析評価方法により定量される構成元素の濃度に基づいて、鋼材のＨＩＣ性についても評価できる。
【００３１】
また本発明は、鋼材の製造方法に利用することができ、特に耐ＨＩＣ性に優れた鋼材の製造方法に用いることができる。例えば、鋼種、試験条件ごとに、要求される耐ＨＩＣ性を満足する鋼材の元素溶出量（本発明により定量される構成元素の濃度）の適正範囲を予め求めておき、対象とする連続鋳造鋳片または厚鋼板の元素溶出量を求めて比較する。元素溶出量が適正範囲内の場合には目標の耐ＨＩＣ性を有する製品として、一方で、適正範囲から外れる場合には耐ＨＩＣ材以外の製品として、それぞれ向け先（製品種あるいは納入先）を決定する工程を有する。また、耐ＨＩＣ性に優れた鋼材を製造したい場合、上述したような元素溶出量の適正範囲を外れる鋼材は不良であると評価し、不良と評価される鋼材を除くことにより、規格外れの鋼材を低減することができる。したがって、本発明は、ＨＩＣ性を短時間で評価することができるだけでなく、規格外れの鋼材を低減することができ、耐ＨＩＣ性に優れる鋼材を製造することができる。
【実施例１】
【００３２】
本発明に係る中心偏析評価方法を、Ｃ：０．０６６ｍａｓｓ％、Ｓｉ：０．１５ｍａｓｓ％、Ｍｎ：１．５０ｍａｓｓ％、Ｐ：０．０１ｍａｓｓ％、Ｓ：０．００４ｍａｓｓ％、Ｃｕ：０．２８ｍａｓｓ％、Ｎｉ：０．１４ｍａｓｓ％、Ｃｒ：０．２４ｍａｓｓ％、Ｍｏ：０．０１ｍａｓｓ％、Ｎｂ：０．０９ｍａｓｓ％、Ｖ：０．００５ｍａｓｓ％、Ｔｉ：０．０１４ｍａｓｓ％、Ａｌ：０．０５ｍａｓｓ％の成分組成を有するＡＰＩ規格Ｘ７０級のラインパイプ用厚鋼板（板厚：１８ｍｍ×幅：３２００ｍｍ）に適用し、中心偏析とＨＩＣとの関係を評価した。
【００３３】
本発明の中心偏析測定用およびＨＩＣ試験用の各試験片は、素材用の厚鋼板から、図１に示したように、それぞれの試験片が長手方向(圧延方向)で対となるように試験に必要な量だけ採取した。なお、各試験片の寸法は、中心偏析測定用は、幅方向：８０ｍｍ×長さ方向：２０ｍｍ×板厚：１８ｍｍ、ＨＩＣ試験用は、幅方向：４０ｍｍ×長さ方向：１００ｍｍ×板厚：１８ｍｍとした。
【００３４】
＜本発明：中心偏析測定＞
図１に示す位置から採取した中心偏析測定用試験片について、Ｃ断面を研磨し、Ｃ断面以外の面をビニルテープでマスキングして、図２に示すように、約８０ｍｌの溶存酸素含有水溶液が入った容器内に試験片を３００秒浸漬した。なお、浸漬に使用した水溶液の水は、ＪＩＳ  Ｓ３２００−７に記載の模擬水道水を用いた。また、溶存酸素濃度は予め空気曝気によって９．３ｍｇ／Ｌとした。鉄の錯生成剤には、ＥＤＴＡまたはＴＥＡを用いた。また、支持電解質には硫酸ナトリウムを用いた。なお、比較として、あらかじめ窒素脱気によって溶存酸素濃度を２．０ｍｇ／Ｌまで低減させた水溶液を用いた場合についても検討した。
【００３５】
浸漬終了後、ただちに試験片を取り出し、試験片浸漬後の水溶液に濃硝酸３ｍｌと内標準としてＹ１０００ｐｐｍ標準液を０．１ｍｌ添加後、蒸留水を加えて１００ｍｌとし、ＩＣＰ発光分光分析法によりＦｅ濃度（Ｆｅ腐食量）を求めた。分析に要した時間は、浸漬処理からＩＣＰ発光分光分析法を終えるまでに、１サンプルあたり約７分であった。
【００３６】
＜ＨＩＣ試験＞
図１に示す位置から採取したＨＩＣ試験片を用いて、ＮＡＣＥ  ＴＭ０２８４−９６規格に準拠し、温度２５℃のＮＡＣＥ試験溶液（０．５％酢酸＋５％食塩水、１気圧Ｈ２Ｓ飽和）中に９６ｈｒ浸漬するＨＩＣ試験を行った。試験後、割れが発生した面積率（ＣＡＲ（％）＝Σ（ＨＩＣ面積）／（試験片の断面積）×１００％）を測定した。
【００３７】
表１に、中心偏析測定の各条件、Ｆｅ腐食量（ｇ／ｍ２ｈ）およびＨＩＣ試験の各結果を示す。また、図３に、Ｆｅ腐食量（ｇ／ｍ２ｈ）とＨＩＣ試験結果との相関性を水溶液の水準別に示す。
【００３８】
【表１】
2018159547.tif 000003
【００３９】
Ｎｏ．１〜１８は、溶存酸素濃度が低いため、Ｆｅ腐食量が小さく、錯生成剤や支持電解質の添加により、若干の改善は認められるものの、いずれも一次回帰直線の相関係数（Ｒ２）は０．７以下、二乗平均誤差（ＲＭＳＥＣ）は１以上であり、ＨＩＣ試験結果との相関は低いといえる。一方、Ｎｏ．１９〜３６は、溶存酸素濃度が十分高く、反応性に優れるため、Ｆｅ腐食量が大きく、相関係数は概ね０．９付近またはそれ以上を示し、二乗平均誤差は１以下となり、ＨＩＣ試験結果との相関が高いといえる。この結果から、溶存酸素濃度が十分であれば、本発明の中心偏析の評価方法により、製品の内部品質やＨＩＣ性を精度よくかつ迅速に評価することができると考えられる。さらに、水溶液中に錯生成剤や支持電解質を含む試験結果の方が、よりＨＩＣ試験結果との相関が高く、より精度よくかつ迅速に評価が可能であることが確認できた。
【００４０】
なお、Ｍｎ、Ｃｒ、Ｃａ、Ｓ、Ｐ、ＮｂおよびＴｉについても、それぞれ溶存酸素を含有する水溶液への溶出量を求め、ＨＩＣ試験結果との相関性を調べた。その結果、上述のＦｅ腐食量の結果と同様に、ＨＩＣ試験結果との相関が高いという結果が得られた。
【実施例２】
【００４１】
実施例１と同じＡＰＩ規格Ｘ７０級のラインパイプ用厚鋼板（板厚：１８ｍｍ×幅：３２００ｍｍ）について、実施例１と同様に中心偏析とＨＩＣとの関係を評価するとともに、ＥＰＭＡ法を用いてＭｎの偏析量について分析し、ＨＩＣとの関係を調査した。
【００４２】
本発明の中心偏析測定用、ＥＰＭＡ用およびＨＩＣ試験用の各試験片は、素材用の厚鋼板から、図１に示したように、それぞれの試験片が長手方向(圧延方向)で対となるように試験に必要な量だけ採取した。なお、各試験片の寸法は、中心偏析測定用およびＨＩＣ試験用は、実施例１と同じサイズとした。また、ＥＰＭＡ用は、幅方向：８０ｍｍ×長さ方向：２０ｍｍ×板厚：１８ｍｍ（装置導入サイズは、幅方向：６０ｍｍ、板厚：１８ｍｍ）とした。
【００４３】
本発明の中心偏析測定およびＨＩＣ試験条件については、実施例１と同じ条件とした。また、ＥＰＭＡ法の条件は以下のとおりである。
【００４４】
＜ＥＰＭＡ法＞
図１に示す位置から採取したＥＰＭＡ用試験片について、Ｃ断面を鏡面になるまで研磨し、板厚中心部の中心偏析部を含む幅方向：６０ｍｍ×板厚方向：２ｍｍの領域について、指標元素にＭｎを選択し、マッピング分析を行った。分析条件は、加速電圧：２５ｋＶ、照射電流：５μＡ、ビーム径：２０μｍ、積算時間：１０ｍｓｅｃの条件で、Ｍｎの特性Ｘ線強度からＭｎの濃度を定量し、Ｍｎが２．４ｍａｓｓ％以上に偏析している領域の面積を測定した。分析に要した時間は、１サンプルあたり約９０分であった。
【００４５】
表２に、中心偏析測定の各条件、Ｆｅ腐食量、ＥＰＭＡ法およびＨＩＣ試験の各結果を示す。また、図４に、Ｆｅ腐食量、ＥＰＭＡ法で求めたＭｎ偏析部の面積（ｍｍ２）およびＨＩＣ試験結果との相関性を水溶液の水準別に示す。なお、比較にあたり、縦軸の各評価指標（Ｆｅ腐食量もしくはＭｎ偏析部の面積）については、各評価指標の最大値が１となるように規格化した値で示す。
【００４６】
【表２】
2018159547.tif 000004
【００４７】
本発明の中心偏析測定およびＥＰＭＡ法は共に、ＨＩＣ試験結果と概ね相関関係がある。本発明の中心偏析測定とＥＰＭＡ法を比較すると、ＥＰＭＡ法はバラつきが大きいことがわかる。一次回帰直線の相関係数（Ｒ２）は、本発明の中心偏析評価が０．８９、ＥＰＭＡ法が０．６４である。二乗平均誤差（ＲＭＳＥＣ）についても本発明の中心偏析評価は０．５５、ＥＰＭＡ法は０．９８である。すなわち、本発明の中心偏析評価方法はＥＰＭＡ法よりもＨＩＣ試験結果との相関が高いといえる。したがって、本発明の中心偏析評価方法により定量される構成元素の濃度に基づいて、鋼材のＨＩＣ性を評価することができる。
【００４８】
以上より、本発明の中心偏析評価方法は、製品の内部品質やＨＩＣ性を精度よくかつ迅速に評価するのに有効な手段であるといえる。
【産業上の利用可能性】
【００４９】
本発明の中心偏析評価方法は、連続鋳造鋳片や厚鋼板に限定されるものではなく、各種の鋼板や金属板の偏析評価にも適用することができる。
【図１】
2018159547.tif 000005
【図２】
2018159547.tif 000006
【図３】
2018159547.tif 000007
【図４】
2018159547.tif 000008